(57)【特許請求の範囲】
【請求項１】
一般式（７）で示される構造単位を含むことを特徴とするポリイミド樹脂。
【化７】
0005499276.tif 000025
（一般式（７）中、Ａｒ１は、炭素数６〜２０の芳香環であり、隣接するイミド基とともに原子数５又は６のイミド環を形成する。なお、この芳香環における一部の炭素原子は、Ｓ、Ｎ、Ｏ、ＳＯ２又はＣＯで置換されていてもよく、また、一部又は全部の水素原子は、脂肪族基、ハロゲン原子又はパーフルオロ脂肪族基で置換されていてもよい。
また、Ａｒ５は、芳香環における水素原子の２つが酸アルキルチオ基で置換され、一般式（８）で示される構造からなる基である。なお、この酸アルキルチオ基における一部又は全部の水素原子は、脂肪族基、ハロゲン原子又はパーフルオロ脂肪族基で置換されていてもよい。）
【化８】
0005499276.tif 000026
（一般式（８）中、Ｘ１及びＸ２は、酸性基を含む置換基であり、同一であっても異なっていてもよい。ｏ１及びｏ２は、前記酸アルキルチオ基の炭素数を表し、それぞれ１以上の整数である。また、ｏ１及びｏ２は、それぞれ同一であっても異なっていてもよい。）
【請求項２】
前記酸アルキルチオ基は、炭素数７以上の酸アルキルチオ基であることを特徴とする請求項１に記載のポリイミド樹脂。
【請求項３】
前記酸アルキルチオ基が、酸パーフルオロアルキルチオ基であることを特徴とする請求項１に記載のポリイミド樹脂。
【請求項４】
Ｘ１及びＸ２が、スルホン酸基、ホスホン酸基、カルボン酸基又はフェノール性水酸基を含む置換基であることを特徴とする請求項１、２又は３のいずれかに記載のポリイミド樹脂。
【請求項５】
前記構造単位が、前記一般式（８）で示されるビフェニル構造の４，４’位置に位置する２つの炭素にそれぞれＮＨ２基が結合したジアミン化合物と、四カルボン酸二無水物との重縮合により得られる構造単位であることを特徴とする請求項１、２、３又は４に記載のポリイミド樹脂。
【請求項６】
請求項１、２、３、４又は５に記載のポリイミド樹脂を含むことを特徴とする電解質膜。
【発明の詳細な説明】
【技術分野】
【０００１】
本発明は、ポリイミド樹脂及び電解質膜に関する。
【背景技術】
【０００２】
燃料電池は、燃料（例えば、水素、メタノールなど。）と酸素との化学反応エネルギーを電気エネルギーに直接変換する発電装置であり、温室ガスや有害物質を発生しないクリーンな次世代エネルギー源として有望視されている。とりわけ高分子固体電解質型燃料電池（以下、ＰＥＦＣという。）やメタノール直接型燃料電池（以下、ＤＭＦＣという。）は小型軽量化が可能で、電気自動車用、家庭用、携帯機器用などの電源として有望視されているため、現在活発に研究開発が行われている。ＰＥＦＣやＤＭＦＣに用いられる電解質膜としては、湿潤状態でプロトンのみを透過する電解質膜が求められており、現在では主にパーフルオロアルキルスルホン酸高分子を含む電解質膜が用いられている。
【０００３】
ところで、ＰＥＦＣやＤＭＦＣについて、現在よりも性能を高めて広範な実用化を図るためには、運転温度を現在（例えば、８０℃以下。）よりも高く（例えば、１２０℃以上。）することが求められている。しかしながら、上記したパーフルオロアルキルスルホン酸高分子を含む電解質膜は、１００℃以上の温度条件下でプロトン伝導度及び機械的強度が低下してしまうため、１００℃以上の高温運転に供することは困難であるという問題がある。また、燃料ガス（水素又はメタノール）を透過し易いという問題やコストが高いなどの問題がある。
【０００４】
このような問題を解決するため、ポリマー内にスルホン酸基が導入されたポリイミド樹脂を含む電解質膜が提案されている。ポリマー内にスルホン酸基が導入されたポリイミド樹脂を含む電解質膜は、耐熱性、耐酸化性及び機械的強度が高く、製造コストが安価で、置換基導入が容易であり、さらには高いプロトン伝導度を有するため、燃料電池用の電解質膜の有望な候補の一つとして考えられている（例えば、特許文献１〜４参照。）。このような、ポリマー内にスルホン酸基が導入されたポリイミド樹脂を含む電解質膜は、上記したパーフルオロアルキルスルホン酸高分子を含む電解質膜と比較しても、１００℃以上でプロトン伝導度及び機械的強度が低下してしまうという問題が抑制されている。
【０００５】
なかでも、特許文献２〜４に記載されたポリイミド樹脂を含む電解質膜は、ポリマーの側鎖にスルホン酸基を含む置換基（例えば、酸アルコキシ基。）が導入されたポリイミド樹脂を含む電解質膜であるため、ポリマーの主鎖の芳香環にスルホン酸基が直接導入された特許文献１に記載されたポリイミド樹脂を含む電解質膜と比較しても、１００℃以上でプロトン伝導度及び機械的強度が低下してしまうという問題がさらに抑制されている。
【先行技術文献】
【特許文献】
【０００６】
【特許文献１】特表２０００−５１０５１１号公報
【特許文献２】特開２００２−１０５１９９号公報
【特許文献３】特開２００２−１０５２００号公報
【特許文献４】特開２００４−１５５９９８号公報
【発明の概要】
【発明が解決しようとする課題】
【０００７】
しかしながら、特許文献１〜４に記載されたポリイミド樹脂を含む電解質膜は耐加水分解性が低いという問題がある。
すなわち、燃料電池用の電解質膜としての性能を高めるためにポリイミド樹脂におけるプロトン伝導度を高めようとすれば、ポリイミド樹脂にスルホン酸基を高濃度に導入することが必要となる。しかしながら、スルホン酸基は極めて高い親水性を有するため、ポリイミド樹脂にスルホン酸基を高濃度に導入することに伴い、ポリイミド樹脂全体が親水性化される結果、ポリイミド樹脂におけるイミド結合が加水分解を受け易くなり、耐加水分解性が低下するのである。
【０００８】
なお、この問題は、ポリイミド樹脂にスルホン酸基を高濃度に導入した場合だけに見られるのではなく、ポリイミド樹脂にスルホン酸基以外の強い酸性基を高濃度に導入した場合にも同様に見られる問題である。
【０００９】
そこで、本発明は、耐加水分解性の向上されたポリイミド樹脂を提供することを目的とする。また、そのような優れたポリイミド樹脂を含む電解質膜を提供することを目的とする。
【課題を解決するための手段】
【００１０】
本発明者らは、上記の目的を達成するために鋭意検討を重ねた結果、ポリイミド樹脂の側鎖に導入する酸性基として、（ａ）炭素数が７以上の酸アルコキシ基、（ｂ）酸パーフルオロアルコキシ基、（ｃ）酸アルキル基又は（ｄ）酸アルキルチオ基のうちのいずれかの酸性基を用いることにより、耐加水分解性を向上させることが可能となることを見出し、本発明を完成させるに至った。
【００１１】
（１）すなわち、本発明のポリイミド樹脂は、一般式（１）で示される構造単位を含むことを特徴とする。
【化１】
0005499276.tif 000002
（一般式（１）中、Ａｒ１は、炭素数６〜２０の芳香環であり、隣接するイミド基とともに原子数５又は６のイミド環を形成する。なお、この芳香環における一部の炭素原子は、Ｓ、Ｎ、Ｏ、ＳＯ２又はＣＯで置換されていてもよく、また、一部又は全部の水素原子は、脂肪族基、ハロゲン原子又はパーフルオロ脂肪族基で置換されていてもよい。  また、Ａｒ２は、炭素数６〜１３の芳香環であり、この芳香環における水素原子の少なくとも一部は炭素数７以上の酸アルコキシ基で置換されている。なお、この酸アルコキシ基における一部の炭素原子は、Ｓ、Ｎ、Ｏ、ＳＯ２又はＣＯで置換されていてもよく、また、一部または全部の水素原子は、脂肪族基、ハロゲン原子又はパーフルオロ脂肪族基で置換されていてもよい。）
【００１２】
このため、本発明のポリイミド樹脂においては、親水性の酸性基と疎水性のポリイミド樹脂の主鎖との間には、炭素数が７以上の長鎖の酸アルコキシ基が存在することになるため、親水性の酸性基と疎水性のポリイミド樹脂の主鎖とがより良好に分離されるようになる。その結果、本発明のポリイミド樹脂によれば、疎水性のポリイミド樹脂の主鎖に存在するイミド結合が親水性の酸性基からの水分子による攻撃を受け難くなるため、炭素数が６以下の比較的短鎖の酸アルコキシ基を有するポリイミド樹脂と比較して、耐加水分解性が向上する。
【００１３】
また、本発明のポリイミド樹脂においては、上記したように、親水性の酸性基と疎水性のポリイミド樹脂の主鎖とが良好に分離されるようになる。すなわち、親水性領域と疎水性領域とがより良好に分離されるようになる。その結果、本発明のポリイミド樹脂によれば、親水性領域で発生したプロトンは、ポリイミド樹脂中に偏在する親水性領域を伝って良好に移動するようになるため、炭素数が６以下の比較的短鎖の酸アルコキシ基を有するポリイミド樹脂と比較して、プロトン伝導度が向上する。
【００１４】
上記（１）に記載のポリイミド樹脂においては、前記酸アルコキシ基が炭素数７以上９以下の酸アルコキシ基である場合ももちろん好ましいが、上記に鑑みれば、前記酸アルコキシ基が炭素数１０以上の酸アルコキシ基であることがさらに好ましい。
【００１５】
なお、この明細書で、「Ｓ、Ｎ、Ｏ、ＳＯ２又はＣＯで置換されていてもよい」とは、炭素原子のみが置換される場合のほか、炭素原子に結合している水素原子もあわせて置換されることを含む意味である。また、Ｎで置換される場合には、結合した水素原子の数が変化することもある。
【００１６】
（２）上記（１）に記載のポリイミド樹脂においては、Ａｒ２が一般式（２）で示される構造を有する基であることが好ましい。
【化２】
0005499276.tif 000003
（一般式（２）中、Ｘ１及びＸ２は、酸性基を含む置換基であり、同一であっても異なっていてもよい。ｌ１及びｌ２は、前記酸アルコキシ基の炭素数を表し、それぞれ７以上の整数である。また、ｌ１及びｌ２は、それぞれ同一であっても異なっていてもよい。）
【００１７】
このように、Ａｒ２として一般式（２）で示される構造を有する基を用いることにより、ポリイミド樹脂における耐加水分解性及びプロトン伝導度がさらに向上する。
【００１８】
（３）本発明のポリイミド樹脂は、一般式（３）で示される構造単位を含むことを特徴とする。
【化３】
0005499276.tif 000004
（一般式（３）中、Ａｒ１は、炭素数６〜２０の芳香環であり、隣接するイミド基とともに原子数５又は６のイミド環を形成する。なお、この芳香環における一部の炭素原子は、Ｓ、Ｎ、Ｏ、ＳＯ２又はＣＯで置換されていてもよく、また、一部又は全部の水素原子は、脂肪族基、ハロゲン原子又はパーフルオロ脂肪族基で置換されていてもよい。
また、Ａｒ３は、炭素数６〜１３の芳香環であり、この芳香環における水素原子の少なくとも一部は酸パーフルオロアルコキシ基で置換されている。なお、この酸パーフルオロアルコキシ基における一部の炭素原子は、Ｓ、Ｎ、Ｏ、ＳＯ２又はＣＯで置換されていてもよく、また、一部または全部のフッ素原子は、脂肪族基、他のハロゲン原子又はパーフルオロ脂肪族基で置換されていてもよい。）
【００１９】
このため、本発明のポリイミド樹脂においては、親水性の酸性基と疎水性のポリイミド樹脂の主鎖との間には、高い疎水性を有する酸パーフルオロアルコキシ基が存在することになるため、親水性の酸性基と疎水性のポリイミド樹脂の主鎖とが良好に分離されるようになる。その結果、本発明のポリイミド樹脂によれば、疎水性のポリイミド樹脂の主鎖に存在するイミド結合が親水性の酸性基からの水分子による攻撃を受け難くなるため、同じ炭素数の酸アルコキシ基を有するポリイミド樹脂と比較して、耐加水分解性が向上する。
【００２０】
また、本発明のポリイミド樹脂においては、上記したように、親水性の酸性基と疎水性のポリイミド樹脂の主鎖とが良好に分離されるようになる。すなわち、親水性領域と疎水性領域とが良好に分離されるようになる。その結果、本発明のポリイミド樹脂によれば、親水性領域で発生したプロトンは、ポリイミド樹脂中に偏在する親水性領域を伝って良好に移動するようになる。また、パーフルオロアルコキシ基はアルコキシ基と比較して高い電子吸引性を有している。その結果、本発明のポリイミド樹脂によれば、酸性基における酸性度が高まり、酸性基からプロトンが放出され易くなる。このため、本発明のポリイミド樹脂によれば、同じ炭素数の酸アルコキシ基を有するポリイミド樹脂と比較して、プロトン伝導度が向上する。
【００２１】
（４）上記（３）に記載のポリイミド樹脂においては、前記酸パーフルオロアルコキシ基が炭素数６以下の酸パーフルオロアルコキシ基である場合ももちろん好ましいが、前記酸パーフルオロアルコキシ基が炭素数７以上の酸パーフルオロアルコキシ基であることがより好ましい。
【００２２】
このように構成することにより、親水性の酸性基と疎水性のポリイミド樹脂の主鎖との間には、炭素数が７以上の長鎖の酸パーフルオロアルコキシ基が存在することになるため、親水性の酸性基と疎水性のポリイミド樹脂の主鎖とがさらに良好に分離されるようになる。その結果、疎水性のポリイミド樹脂の主鎖に存在するイミド結合が親水性の酸性基からの水分子による攻撃をさらに受け難くなるため、炭素数が６以下の比較的短鎖の酸パーフルオロアルコキシ基を有するポリイミド樹脂と比較して、耐加水分解性がさらに向上する。
【００２３】
また、上記したように、親水性の酸性基と疎水性のポリイミド樹脂の主鎖とがさらに良好に分離されるようになる。すなわち、親水性領域と疎水性領域とがさらに良好に分離されるようになる。その結果、親水性領域で発生したプロトンは、ポリイミド樹脂中に偏在する親水性領域を伝ってさらに良好に移動するようになるため、炭素数が６以下の比較的短鎖の酸パーフルオロアルコキシ基を有するポリイミド樹脂と比較して、プロトン伝導度がさらに向上する。
【００２４】
また、親水性の酸性基と疎水性のポリイミド樹脂の主鎖との間には、炭素数が７以上の長鎖の酸パーフルオロアルコキシ基が存在することになるため、炭素数が６以下の比較的短鎖の場合と比較して、パーフルオロアルコキシ基による電子吸引性がさらに高くなる。その結果、酸性基における酸性度がさらに高くなるため、酸性基からプロトンがさらに放出され易くなり、炭素数が６以下の比較的短鎖の酸パーフルオロアルコキシ基を有するポリイミド樹脂と比較して、プロトン伝導度がさらに向上する。
【００２５】
（５）上記（３）に記載のポリイミド樹脂においては、Ａｒ３が一般式（４）で示される構造を有する基であることが好ましい。
【化４】
0005499276.tif 000005
（一般式（４）中、Ｘ１及びＸ２は、酸性基を含む置換基であり、同一であっても異なっていてもよい。ｍ１及びｍ２は、前記酸パーフルオロアルコキシ基の炭素数を表し、それぞれ１以上の整数である。また、ｍ１及びｍ２は、それぞれ同一であっても異なっていてもよい。）
【００２６】
このように、Ａｒ３として一般式（４）で示される構造を有する基を用いることにより、ポリイミド樹脂における耐加水分解性及びプロトン伝導性がさらに向上する。
【００２７】
（６）本発明のポリイミド樹脂は、一般式（５）で示される構造単位を含むことを特徴とする。
【化５】
0005499276.tif 000006
（一般式（５）中、Ａｒ１は、炭素数６〜２０の芳香環であり、隣接するイミド基とともに原子数５又は６のイミド環を形成する。なお、この芳香環における一部の炭素原子は、Ｓ、Ｎ、Ｏ、ＳＯ２又はＣＯで置換されていてもよく、また、一部又は全部の水素原子は、脂肪族基、ハロゲン原子又はパーフルオロ脂肪族基で置換されていてもよい。
また、Ａｒ４は、炭素数６〜１３の芳香環であり、この芳香環における水素原子の少なくとも一部は酸アルキル基で置換されている。なお、この酸アルキル基における一部の炭素原子は、Ｓ、Ｎ、Ｏ、ＳＯ２又はＣＯで置換されていてもよく、また、一部又は全部の水素原子は、脂肪族基、ハロゲン原子又はパーフルオロ脂肪族基で置換されていてもよい。）
【００２８】
このため、本発明のポリイミド樹脂においては、親水性の酸性基と疎水性のポリイミド樹脂の主鎖との間には、疎水性の酸アルキル基が存在することになるため、親水性の酸性基と疎水性のポリイミド樹脂の主鎖とが良好に分離されるようになる。その結果、本発明のポリイミド樹脂によれば、疎水性のポリイミド樹脂の主鎖に存在するイミド結合が親水性の酸性基からの水分子による攻撃を受け難くなるため、同じ炭素数の酸アルコキシ基を有するポリイミド樹脂と比較して、耐加水分解性が向上する。
【００２９】
また、本発明のポリイミド樹脂においては、上記したように、親水性の酸性基と疎水性のポリイミド樹脂の主鎖とが良好に分離されるようになる。すなわち、親水性領域と疎水性領域とが良好に分離されるようになる。その結果、本発明のポリイミド樹脂によれば、親水性領域で発生したプロトンは、ポリイミド樹脂中に偏在する親水性領域を伝って良好に移動するようになるため、同じ炭素数の酸アルコキシ基を有するポリイミド樹脂と比較して、プロトン伝導度が向上する。
【００３０】
（７）上記（６）に記載のポリイミド樹脂においては、前記酸アルキル基が炭素数６以下の酸アルキル基である場合ももちろん好ましいが、前記酸アルキル基が炭素数７以上の酸アルキル基であることがより好ましい。
【００３１】
このように構成することにより、親水性の酸性基と疎水性のポリイミド樹脂の主鎖との間には、炭素数が７以上の長鎖の酸アルキル基が存在することになるため、親水性の酸性基と疎水性のポリイミド樹脂の主鎖とがさらに良好に分離されるようになる。その結果、疎水性のポリイミド樹脂の主鎖に存在するイミド結合が親水性の酸性基からの水分子による攻撃をさらに受け難くなるため、炭素数が６以下の比較的短鎖の酸アルキル基を有するポリイミド樹脂と比較して、耐加水分解性がさらに向上する。
【００３２】
また、上記したように、親水性の酸性基と疎水性のポリイミド樹脂の主鎖とがさらに良好に分離されるようになる。すなわち、親水性領域と疎水性領域とがさらに良好に分離されるようになる。その結果、親水性領域で発生したプロトンは、ポリイミド樹脂中に偏在する親水性領域を伝ってさらに良好に移動するようになるため、炭素数が６以下の比較的短鎖の酸アルキル基を有するポリイミド樹脂と比較して、プロトン伝導度がさらに向上する。
【００３３】
（８）上記（６）に記載のポリイミド樹脂においては、前記酸アルキル基がパーフルオロ化されていないものであることも好ましいが、前記酸アルキル基が酸パーフルオロアルキル基であることがより好ましい。
【００３４】
このように構成することにより、親水性の酸性基と疎水性のポリイミド樹脂の主鎖との間には、高い疎水性を有する酸パーフルオロアルキル基が存在することになるため、親水性の酸性基と疎水性のポリイミド樹脂の主鎖とがさらに良好に分離されるようになる。その結果、疎水性のポリイミド樹脂の主鎖に存在するイミド結合が親水性の酸性基からの水分子による攻撃をさらに受け難くなるため、パーフルオロ化されていない酸アルキル基を有するポリイミド樹脂と比較して、耐加水分解性がさらに向上する。
【００３５】
また、上記したように、親水性の酸性基と疎水性のポリイミド樹脂の主鎖とがさらに良好に分離されるようになる。すなわち、親水性領域と疎水性領域とがさらに良好に分離されるようになる。その結果、親水性領域で発生したプロトンは、ポリイミド樹脂中に偏在する親水性領域を伝ってさらに良好に移動するようになる。また、パーフルオロアルキル基はアルキル基と比較して高い電子吸引性を有している、その結果、酸性基における酸性度がさらに高まり、酸性基からプロトンがさらに放出され易くなる。これらのため、パーフルオロ化されていない酸アルキル基を有するポリイミド樹脂と比較して、プロトン伝導度がさらに向上する。
【００３６】
（９）上記（６）に記載のポリイミド樹脂においては、Ａｒ４が一般式（６）で示される構造を有する基であることが好ましい。
【化６】
0005499276.tif 000007
（一般式（６）中、Ｘ１及びＸ２は、酸性基を含む置換基であり、同一であっても異なっていてもよい。ｎ１及びｎ２は、前記酸アルキル基の炭素数を表し、それぞれ１以上の整数である。また、ｎ１及びｎ２は、それぞれ同一であっても異なっていてもよい。）
【００３７】
このように、Ａｒ４として一般式（６）で示される構造を有する基を用いることにより、ポリイミド樹脂における耐加水分解性及びプロトン伝導性がさらに向上する。
【００３８】
（１０）本発明のポリイミド樹脂は、一般式（７）で示される構造単位を含むことを特徴とする。
【化７】
0005499276.tif 000008
（一般式（７）中、Ａｒ１は、炭素数６〜２０の芳香環であり、隣接するイミド基とともに原子数５又は６のイミド環を形成する。なお、この芳香環における一部の炭素原子は、Ｓ、Ｎ、Ｏ、ＳＯ２又はＣＯで置換されていてもよく、また、一部又は全部の水素原子は、脂肪族基、ハロゲン原子又はパーフルオロ脂肪族基で置換されていてもよい。
また、Ａｒ５は、炭素数６〜１３の芳香環であり、この芳香環における水素原子の少なくとも一部は酸アルキルチオ基で置換されている。なお、この酸アルキルチオ基における一部の炭素原子は、Ｓ、Ｎ、Ｏ、ＳＯ２又はＣＯで置換されていてもよく、また、一部又は全部の水素原子は、脂肪族基、ハロゲン原子又はパーフルオロ脂肪族基で置換されていてもよい。）
【００３９】
このため、本発明のポリイミド樹脂においては、親水性の酸性基と疎水性のポリイミド樹脂の主鎖との間には、酸素原子よりも大きな硫黄原子を有する酸アルキルチオ基が存在することになる。その結果、本発明のポリイミド樹脂によれば、硫黄原子の立体障害により、疎水性のポリイミド樹脂の主鎖に存在するイミド結合が親水性の酸性基からの水分子による攻撃を受け難くなるため、同じ炭素数の酸アルコキシ基を有するポリイミド樹脂と比較して、耐加水分解性が向上する。
【００４０】
（１１）上記（１０）に記載のポリイミド樹脂においては、前記酸アルキルチオ基が炭素数６以下の酸アルキルチオ基である場合ももちろん好ましいが、前記酸アルキルチオ基が炭素数７以上の酸アルキルチオ基であることがより好ましい。
【００４１】
このように構成することにより、親水性の酸性基と疎水性のポリイミド樹脂の主鎖との間には、炭素数が７以上の長鎖の酸アルキルチオ基が存在することになるため、親水性の酸性基と疎水性のポリイミド樹脂の主鎖とが良好に分離されるようになる。その結果、疎水性のポリイミド樹脂の主鎖に存在するイミド結合が親水性の酸性基からの水分子による攻撃を受け難くなるため、炭素数が６以下の比較的短鎖の酸アルキルチオ基を有するポリイミド樹脂と比較して、耐加水分解性がさらに向上する。
【００４２】
また、上記したように、親水性の酸性基と疎水性のポリイミド樹脂の主鎖とが良好に分離されるようになる。すなわち、親水性領域と疎水性領域とが良好に分離されるようになる。その結果、親水性領域で発生したプロトンは、ポリイミド樹脂中に偏在する親水性領域を伝って良好に移動するようになるため、炭素数が６以下の比較的短鎖の酸アルキルチオ基を有するポリイミド樹脂と比較して、プロトン伝導度が向上する。
【００４３】
（１２）上記（１０）に記載のポリイミド樹脂においては、前記酸アルキルチオ基がパーフルオロ化されていないものであることも好ましいが、前記酸アルキルチオ基が酸パーフルオロアルキルチオ基であることがより好ましい。
【００４４】
このように構成することにより、親水性の酸性基と疎水性のポリイミド樹脂の主鎖との間には、高い疎水性を有する酸パーフルオロアルキルチオ基が存在することになるため、親水性の酸性基と疎水性のポリイミド樹脂の主鎖とが良好に分離されるようになる。その結果、疎水性のポリイミド樹脂の主鎖に存在するイミド結合が親水性の酸性基からの水分子による攻撃をより受け難くなるため、パーフルオロ化されていない酸アルキルチオ基を有するポリイミド樹脂と比較して、耐加水分解性がさらに向上する。
【００４５】
また、上記したように、親水性の酸性基と疎水性のポリイミド樹脂の主鎖とが良好に分離されるようになる。すなわち、親水性領域と疎水性領域とが良好に分離されるようになる。その結果、本発明のポリイミド樹脂によれば、親水性領域で発生したプロトンは、ポリイミド樹脂中に偏在する親水性領域を伝って良好に移動するようになる。また、パーフルオロアルキルチオ基はアルキルチオ基と比較して高い電子吸引性を有している、その結果、酸性基における酸性度が高まり、酸性基からプロトンが放出され易くなる。これらのため、パーフルオロ化されていない酸アルキルチオ基を有するポリイミド樹脂と比較して、プロトン伝導度が向上する。
【００４６】
（１３）上記（１０）に記載のポリイミド樹脂においては、Ａｒ５が一般式（８）で示される構造を有する基であることが好ましい。
【化８】
0005499276.tif 000009
（一般式（８）中、Ｘ１及びＸ２は、酸性基を含む置換基であり、同一であっても異なっていてもよい。ｏ１及びｏ２は、前記酸アルキルチオ基の炭素数を表し、それぞれ１以上の整数である。また、ｏ１及びｏ２は、それぞれ同一であっても異なっていてもよい。）
【００４７】
このように、Ａｒ５として一般式（８）で示される構造を有する基を用いることにより、ポリイミド樹脂における耐加水分解性及びプロトン伝導性がさらに向上する。
【００４８】
なお、上記（１）、（３）、（６）又は（１０）に記載のポリイミド樹脂においては、酸アルコキシ基、酸パーフルオロアルコキシ基、酸アルキル基又は酸アルキルチオ基の炭素数は２０以下であることが好ましい。
【００４９】
このように構成することにより、原料の入手や製造が容易になり、製造コストも安価なものとなる。また、ポリイミド樹脂の一定重量当たりに含まれる酸性基の割合が減じられることがなくなり、高いプロトン伝導度を実現することができる。
【００５０】
（１４）上記（２）、（５）、（９）又は（１３）に記載のポリイミド樹脂においては、Ｘ１及びＸ２が、スルホン酸基、ホスホン酸基、カルボン酸基又はフェノール性水酸基を含む置換基であることが好ましい。
【００５１】
このように構成することにより、酸性基の酸解離度が高くなり、酸性基からプロトンが放出され易くなるため、プロトン伝導性がさらに向上する。
【００５２】
（１５）上記（１）〜（１４）に記載のポリイミド樹脂においては  前記構造単位が、炭素数７以上の酸アルコキシ基、酸パーフルオロアルコキシ基、酸アルキル基又は酸アルキルチオ基を含むジアミン化合物と、四カルボン酸二無水物との重縮合により得られる構造単位であることが好ましい。
【００５３】
このように構成することにより、ポリイミド樹脂の合成が容易で、製造コストも安価なものになる。
【００５４】
（１６）本発明の電解質膜は、上記（１）〜（１５）のいずれかに記載のポリイミド樹脂を含むことを特徴とする。
【００５５】
このため、本発明の電解質膜は、上記したように耐加水分解性及びプロトン伝導度の高い、優れたポリイミド樹脂を含む電解質膜であるため、燃料電池の運転温度を１００℃以上にすることが可能になり、燃料電池の性能を現在よりも高めて広範な実用化を図ることが可能になる。
【００５６】
また、従来から汎用されているパーフルオロアルキルスルホン酸高分子よりも低コストで製造することが可能になる。
【発明を実施するための形態】
【００５７】
本発明のポリイミド樹脂及び電解質膜を実施形態に基づいて詳細に説明する。
【００５８】
［実施形態１］
（ポリイミド樹脂）
実施形態１に係るポリイミド樹脂は、上記した一般式（１）で示される構造単位を含むポリイミド樹脂である。
【００５９】
実施形態１に係るポリイミド樹脂においては、上記したように、親水性の酸性基と疎水性のポリイミド樹脂の主鎖との間には、炭素数が７以上の長鎖の酸アルコキシ基が存在することになるため、親水性の酸性基と疎水性のポリイミド樹脂の主鎖とがより良好に分離されるようになる。その結果、実施形態１に係るポリイミド樹脂によれば、疎水性のポリイミド樹脂の主鎖に存在するイミド結合が親水性の酸性基からの水分子による攻撃を受け難くなるため、炭素数が６以下の比較的短鎖の酸アルコキシ基を有するポリイミド樹脂と比較して、耐加水分解性が向上する。
【００６０】
また、実施形態１に係るポリイミド樹脂においては、上記したように、親水性の酸性基と疎水性のポリイミド樹脂の主鎖とが良好に分離されるようになる。すなわち、親水性領域と疎水性領域とが良好に分離されるようになる。その結果、実施形態１に係るポリイミド樹脂によれば、親水性領域で発生したプロトンは、ポリイミド樹脂中に偏在する親水性領域を伝って良好に移動するようになるため、炭素数が６以下の比較的短鎖の酸アルコキシ基を有するポリイミド樹脂と比較して、プロトン伝導度が向上する。
【００６１】
なお、実施形態１に係るポリイミド樹脂においては、酸アルコキシ基が炭素数１０以上の酸アルコキシ基であることがさらに好ましい。
【００６２】
上記した一般式（１）におけるＡｒ１としては、例えば、以下に示す置換基を好ましく用いることができる。
【００６３】
（Ａｒ１）
【化９】
0005499276.tif 000010
【００６４】
また、上記した一般式（１）におけるＡｒ２としては、例えば、以下に示す置換基を好ましく用いることができる。
【００６５】
（Ａｒ２）
【化１０】
0005499276.tif 000011
【００６６】
なかでも、Ａｒ２が上記した一般式（２）で示される構造を有する基であることが好ましい。
【００６７】
なお、Ａｒ１及びＡｒ２で示されるそれぞれの化学構造は、すべて同じである必要はなく、複数の置換基が混在した共重合体又は混合物であってもよい。
【００６８】
上記した一般式（２）におけるＸ１又はＸ２としては、以下に示す置換基を好ましく用いることができる。
【００６９】
（Ｘ１、Ｘ２）
【化１１】
0005499276.tif 000012
【００７０】
実施形態１に係るポリイミド樹脂においては、分子量は特に限定されないが、電解質膜としたときの機械的強度を維持する観点から、重合平均分子量が少なくとも５０００以上であることが好ましい。
【００７１】
なお、ポリイミド樹脂の構造は、上記した一般式（１）で示される構造単位を含むものであるが、他の構造単位（共重合成分）を含んでいてもよい。この場合、ブロック共重合体、交互共重合体又はランダム共重合体のいずれでも構わない。
【００７２】
次に、実施形態１に係るポリイミド樹脂を製造する方法について、一例を挙げて説明する。なお、実施形態１に係るポリイミド樹脂の製造方法は、これに限定されるものではない。
【００７３】
実施形態１に係るポリイミド樹脂は、酸アルコキシ基を含むジアミノ化合物と、四カルボン酸二無水物化合物とからなる複数のモノマーを、有機酸、第三級アミン及び有機溶媒の存在下で重合させて製造することができる。
【００７４】
この製造方法においては、ジアミノ化合物のアミノ基の部分が、四カルボン酸二無水物化合物の酸無水物の部分と反応することで重合反応が進行し、イミド結合を持つポリイミド樹脂が形成される。
【００７５】
酸アルコキシ基を含むジアミノ化合物としては、例えば、以下に示す化合物を好ましく用いることができる。
【００７６】
（酸アルコキシ基を含むジアミノ化合物）
【化１２】
0005499276.tif 000013
【００７７】
ジアミノ化合物は、単一の化合物で用いてもよいし、複数の化合物を混合して用いてもよい。
【００７８】
得られるポリイミド樹脂の安定性を向上させるための架橋剤として、例えば、下記のジアミノ化合物、トリアミノ化合物、テトラアミノ化合物などを適宜添加することもできる。
【００７９】
（ジアミノ化合物）
【化１３】
0005499276.tif 000014
【００８０】
（トリアミノ化合物）
【化１４】
0005499276.tif 000015
【００８１】
（テトラアミノ化合物）
【化１５】
0005499276.tif 000016
【００８２】
四カルボン酸二無水物化合物としては、例えば、以下に示す化合物を好ましく用いることができる。
【００８３】
（四カルボン酸二無水物化合物）
【化１６】
0005499276.tif 000017
【００８４】
上記した四カルボン酸二無水物化合物のなかでも、得られるポリイミド樹脂の安定性の観点から、ナフタレン−１，８：４，５−四カルボン酸二無水物を特に好ましく用いることができる。
【００８５】
四カルボン酸二無水物化合物は、単一の化合物で用いてもよいし、複数の化合物を混合して用いてもよい。
【００８６】
ジアミノ化合物と四カルボン酸二無水物化合物とは、１：１のモル比で反応する。従って、ジアミノ化合物と四カルボン酸二無水物化合物とを加える量は、モル比が１：１程度になるように調整する。
【００８７】
実施形態１に係るポリイミド樹脂の製造方法は、溶解工程、重合工程及び改質工程を含む。その他必要に応じた工程を含むこともできる。
【００８８】
溶解工程は、ジアミノ化合物（０．１ｍＭ〜５Ｍ）と、第三級アミン（０．１ｍＭ〜２０Ｍ）と、有機溶媒との混合物を加熱して溶解する工程である。第三級アミンは、酸性基を有するジアミノ化合物を有機溶媒に溶解させるために用いる。混合物を加熱する温度としては特に限定しないが、２０〜１５０℃程度とすることでモノマーを容易に均一に溶媒中に溶解することができる。
【００８９】
第三級アミンとしては特に限定されず、トリメチルアミン、トリエチルアミン、トリプロピルアミン、ジアザビシクロウンデセン等を好ましく用いることができる。なかでも、トリエチルアミンを特に好ましく用いることができる。これら第三級アミンは、単独で用いてもよいし、２つ以上の第三級アミンの混合物として用いてもよい。
【００９０】
有機溶媒としては、高沸点、高極性のものが好ましく、フェノール、ｍ−クレゾール、ｍ−クロロフェノール、ｐ−クロロフェノール、ジメチルホルムアミド、ジメチルアセトアミド、ジメチルスルホキシド、Ｎ−メチル−２−ピロリジノン、Ｎ−シクロヘキシル−２−ピロリジノン等を好ましく用いることができる。なかでも、ｍ−クレゾール、ジメチルスルホキシド及びＮ−メチル−２ピロリジノンを特に好ましく用いることができる。これら有機溶媒は、単独で用いてもよいし、２つ以上の有機溶媒の混合物として用いてもよい。
【００９１】
重合工程は、溶媒中にジアミノ化合物を均一に溶解して得られる溶液に四カルボン酸二無水物化合物（０．１ｍＭ〜５Ｍ）を加えて、有機酸（０．０１ｍＭ〜２０Ｍ）の存在下で加熱して重合させる工程である。有機酸は、重合・閉環反応触媒としての役割を果たし、ポリアミック酸の生成とこれの閉環によるイミド環形成を促進する。
【００９２】
有機酸としては、高沸点、かつ、上記有機溶媒への溶解性が高い化合物が好ましく、安息香酸、メチル安息香酸、ジメチル安息香酸、サリチル酸等を好ましく用いることができる。なかでも、安息香酸を特に好ましく用いることができる。有機酸は重合工程で存在するならば上記した溶解工程で添加してもよい。有機酸を添加する量としては特に限定しないが、安息香酸の場合には、四カルボン酸二無水物化合物に対して１〜６倍モル程度加えることが好ましい。また、混合物を加熱する温度としては少なくとも４０℃以上であり、好ましくは１５０〜１８０℃程度とすることで効率よく重合反応が進行し、高分子量ポリイミド樹脂を得ることができる。
【００９３】
改質工程は、混合物（重合したポリイミド樹脂）中の構造欠陥を是正して、ポリイミド樹脂の物理的・化学的・熱的特性を向上する工程である。構造欠陥とは、ポリイミド樹脂中の未閉環部分（アミック酸）に基づく欠陥である。改質工程では、混合物を重合工程よりもさらに高い温度で加熱することで脱水反応を行い、未閉環部分のイミド化を生起させる。混合物を加熱する温度としては少なくとも１５０℃以上が好ましく、１９０〜２２０℃がさらに好ましい。このような温度とすることで閉環反応が効率よく進行し、構造欠陥のないポリイミド樹脂を得ることができる。
【００９４】
（電解質膜）
実施形態１に係る電解質膜は、実施形態１に係るポリイミド樹脂を公知の方法で製膜することによって製造することができる。製膜方法としては、例えば、溶液を平板上にキャストするキャスト法、ダイコータ、コンマコータ等により平板上に溶液を塗布する方法、溶融液を延伸等する方法などの一般的な方法を好ましく用いることができる。この場合、ポリイミド樹脂を単独で用いるほか、その他の高分子化合物、高分子電解質、低分子可塑剤等と混合して用いることができる。
【００９５】
［実施形態２］
（ポリイミド樹脂）
実施形態２に係るポリイミド樹脂は、上記した一般式（３）で示される構造単位を含むポリイミド樹脂である。
【００９６】
実施形態２に係るポリイミド樹脂においては、親水性の酸性基と疎水性のポリイミド樹脂の主鎖との間には、高い疎水性を有する酸パーフルオロアルコキシ基が存在することになるため、親水性の酸性基と疎水性のポリイミド樹脂の主鎖とが良好に分離されるようになる。その結果、実施形態２に係るポリイミド樹脂によれば、疎水性のポリイミド樹脂の主鎖に存在するイミド結合が親水性の酸性基からの水分子による攻撃を受け難くなるため、同じ炭素数の酸アルコキシ基を有するポリイミド樹脂と比較して、耐加水分解性が向上する。
【００９７】
また、実施形態２に係るポリイミド樹脂においては、上記したように、親水性の酸性基と疎水性のポリイミド樹脂の主鎖とが良好に分離されるようになる。すなわち、親水性領域と疎水性領域とが良好に分離されるようになる。その結果、実施形態２に係るポリイミド樹脂によれば、親水性領域で発生したプロトンは、ポリイミド樹脂中に偏在する親水性領域を伝って良好に移動するようになる。また、パーフルオロアルコキシ基はアルコキシ基と比較して高い電子吸引性を有している。その結果、実施形態２に係るポリイミド樹脂によれば、酸性基における酸性度が高まり、酸性基からプロトンが放出され易くなる。このため、実施形態２に係るポリイミド樹脂によれば、同じ炭素数の酸アルコキシ基を有するポリイミド樹脂と比較して、プロトン伝導度が向上する。
【００９８】
実施形態２に係るポリイミド樹脂においては、酸パーフルオロアルコキシ基は、炭素数６以下の酸パーフルオロアルコキシ基であることももちろん好ましいが、炭素数７以上の酸パーフルオロアルコキシ基であることがより好ましい。
【００９９】
このように構成することにより、親水性の酸性基と疎水性のポリイミド樹脂の主鎖との間には、炭素数が７以上の長鎖の酸パーフルオロアルコキシ基が存在することになるため、親水性の酸性基と疎水性のポリイミド樹脂の主鎖とがさらに良好に分離されるようになる。その結果、疎水性のポリイミド樹脂の主鎖に存在するイミド結合が親水性の酸性基からの水分子による攻撃をさらに受け難くなるため、炭素数が６以下の比較的短鎖の酸パーフルオロアルコキシ基を有するポリイミド樹脂と比較して、耐加水分解性がさらに向上する。
【０１００】
また、上記したように、親水性の酸性基と疎水性のポリイミド樹脂の主鎖とがさらに良好に分離されるようになる。すなわち、親水性領域と疎水性領域とがさらに良好に分離されるようになる。その結果、親水性領域で発生したプロトンは、ポリイミド樹脂中に偏在する親水性領域を伝ってさらに良好に移動するようになるため、炭素数が６以下の比較的短鎖の酸パーフルオロアルコキシ基を有するポリイミド樹脂と比較して、プロトン伝導度がさらに向上する。
【０１０１】
また、親水性の酸性基と疎水性のポリイミド樹脂の主鎖との間には、炭素数が７以上の長鎖の酸パーフルオロアルコキシ基が存在することになるため、炭素数が６以下の比較的短鎖の場合と比較して、パーフルオロアルコキシ基による電子吸引性がさらに高くなる。その結果、酸性基における酸性度がさらに高くなるため、酸性基からプロトンがさらに放出され易くなり、炭素数が６以下の比較的短鎖の酸パーフルオロアルコキシ基を有するポリイミド樹脂と比較して、プロトン伝導度がさらに向上する。
【０１０２】
上記した一般式（３）におけるＡｒ１としては、実施形態１の場合と同様、上記した一般式（１）におけるＡｒ１と同様の置換基を好ましく用いることができる。
【０１０３】
上記した一般式（３）におけるＡｒ３としては、以下に示す置換基を好ましく用いることができる。
【０１０４】
（Ａｒ３）
【化１７】
0005499276.tif 000018
【０１０５】
なお、Ａｒ１及びＡｒ３で示されるそれぞれの化学構造はすべて同じである必要はなく、複数の置換基が混在した共重合体または混合物であってもよい。
【０１０６】
酸パーフルオロアルコキシ基を含むジアミノ化合物としては、例えば、以下に示す化合物を好ましく用いることができる。
【０１０７】
（酸パーフルオロアルコキシ基を含むジアミノ化合物）
【化１８】
0005499276.tif 000019
【０１０８】
（電解質膜）
実施形態２に係る電解質膜は、実施形態２に係るポリイミド樹脂を公知の方法で製膜することによって製造することができる。実施形態１に係る電解質膜の場合と同様である。
【０１０９】
［実施形態３］
（ポリイミド樹脂）
実施形態３に係るポリイミド樹脂は、上記した一般式（５）で示される構造単位を含むポリイミド樹脂である。
【０１１０】
実施形態３に係るポリイミド樹脂においては、親水性の酸性基と疎水性のポリイミド樹脂の主鎖との間には、疎水性の酸アルキル基が存在することになるため、親水性の酸性基と疎水性のポリイミド樹脂の主鎖とが良好に分離されるようになる。その結果、実施形態３に係るポリイミド樹脂によれば、疎水性のポリイミド樹脂の主鎖に存在するイミド結合が親水性の酸性基からの水分子による攻撃を受け難くなるため、同じ炭素数の酸アルコキシ基を有するポリイミド樹脂と比較して、耐加水分解性が向上する。
【０１１１】
また、実施形態３に係るポリイミド樹脂においては、上記したように、親水性の酸性基と疎水性のポリイミド樹脂の主鎖とが良好に分離されるようになる。すなわち、親水性領域と疎水性領域とが良好に分離されるようになる。その結果、実施形態３に係るポリイミド樹脂によれば、親水性領域で発生したプロトンは、ポリイミド樹脂中に偏在する親水性領域を伝って良好に移動するようになる。このため、実施形態３に係るポリイミド樹脂によれば、同じ炭素数の酸アルコキシ基を有するポリイミド樹脂と比較して、プロトン伝導度が向上する。
【０１１２】
実施形態３に係るポリイミド樹脂においては、酸アルキル基は、炭素数６以下の酸アルキル基であることももちろん好ましいが、炭素数７以上の酸アルキル基であることがより好ましい。
【０１１３】
このように構成することにより、親水性の酸性基と疎水性のポリイミド樹脂の主鎖との間には、炭素数が７以上の長鎖の酸アルキル基が存在することになるため、親水性の酸性基と疎水性のポリイミド樹脂の主鎖とがさらに良好に分離されるようになる。その結果、疎水性のポリイミド樹脂の主鎖に存在するイミド結合が親水性の酸性基からの水分子による攻撃をさらに受け難くなるため、炭素数が６以下の比較的短鎖の酸アルキル基を有するポリイミド樹脂と比較して、耐加水分解性がさらに向上する。
【０１１４】
また、上記したように、親水性の酸性基と疎水性のポリイミド樹脂の主鎖とがさらに良好に分離されるようになる。すなわち、親水性領域と疎水性領域とがさらに良好に分離されるようになる。その結果、親水性領域で発生したプロトンは、ポリイミド樹脂中に偏在する親水性領域を伝ってさらに良好に移動するようになるため、炭素数が６以下の比較的短鎖の酸アルキル基を有するポリイミド樹脂と比較して、プロトン伝導度がさらに向上する。
【０１１５】
実施形態３に係るポリイミド樹脂においては、酸アルキル基が、酸パーフルオロアルキル基であることも好ましい。
【０１１６】
このように構成することにより、親水性の酸性基と疎水性のポリイミド樹脂の主鎖との間には、高い疎水性を有する酸パーフルオロアルキル基が存在することになるため、親水性の酸性基と疎水性のポリイミド樹脂の主鎖とがさらに良好に分離されるようになる。その結果、疎水性のポリイミド樹脂の主鎖に存在するイミド結合が親水性の酸性基からの水分子による攻撃をさらに受け難くなるため、パーフルオロ化されていない酸アルキル基を有するポリイミド樹脂と比較して、耐加水分解性がさらに向上する。
【０１１７】
また、上記したように、親水性の酸性基と疎水性のポリイミド樹脂の主鎖とがさらに良好に分離されるようになる。すなわち、親水性領域と疎水性領域とがさらに良好に分離されるようになる。その結果、親水性領域で発生したプロトンは、ポリイミド樹脂中に偏在する親水性領域を伝ってさらに良好に移動するようになる。また、パーフルオロアルキル基はアルキル基と比較して高い電子吸引性を有しているため、酸性基における酸性度がさらに高まり、酸性基からプロトンがさらに放出され易くなる。このため、パーフルオロ化されていない酸アルキル基を有するポリイミド樹脂と比較して、プロトン伝導度がさらに向上する。
【０１１８】
上記した一般式（５）におけるＡｒ１としては、実施形態１〜２の場合と同様に、上記した一般式（１）におけるＡｒ１と同様の置換基を好ましく用いることができる。
【０１１９】
上記した一般式（５）におけるＡｒ４としては、例えば、以下に示す置換基を好ましく用いることができる。
【０１２０】
（Ａｒ４）
【化１９】
0005499276.tif 000020
【０１２１】
なお、Ａｒ１及びＡｒ４で示されるそれぞれの化学構造はすべて同じである必要はなく、複数の置換基が混在した共重合体または混合物であってもよい。
【０１２２】
酸アルキル基を含むジアミ化合物としては、例えば、以下に示す化合物を好ましく用いることができる。
【０１２３】
（酸アルキル基を含むジアミノ化合物）
【化２０】
0005499276.tif 000021
【０１２４】
（電解質膜）
実施形態３に係る電解質膜は、実施形態３に係るポリイミド樹脂を公知の方法で製膜することによって製造することができる。実施形態１に係る電解質膜の場合と同様である。
【０１２５】
［実施形態４］
（ポリイミド樹脂）
実施形態４に係るポリイミド樹脂は、上記した一般式（７）で示される構造単位を含むポリイミド樹脂である。
【０１２６】
実施形態４に係るポリイミド樹脂においては、親水性の酸性基と疎水性のポリイミド樹脂の主鎖との間には、酸素原子よりも大きな硫黄原子を有する酸アルキルチオ基が存在することになる。その結果、実施形態４に係るポリイミド樹脂によれば、硫黄原子の立体障害により、疎水性のポリイミド樹脂の主鎖に存在するイミド結合が親水性の酸性基からの水分子による攻撃を受け難くなるため、同じ炭素数の酸アルコキシ基を有するポリイミド樹脂と比較して、耐加水分解性が向上する。
【０１２７】
実施形態４に係るポリイミド樹脂においては、酸アルキルチオ基は、炭素数６以下の酸アルキルチオ基であることももちろん好ましいが、炭素数７以上の酸アルキルチオ基であることがより好ましい。
【０１２８】
このように構成することにより、親水性の酸性基と疎水性のポリイミド樹脂の主鎖との間には、炭素数が７以上の長鎖の酸アルキルチオ基が存在することになるため、親水性の酸性基と疎水性のポリイミド樹脂の主鎖とが良好に分離されるようになる。その結果、疎水性のポリイミド樹脂の主鎖に存在するイミド結合が親水性の酸性基からの水分子による攻撃を受け難くなるため、炭素数が６以下の比較的短鎖の酸アルキルチオ基を有するポリイミド樹脂と比較して、耐加水分解性がさらに向上する。
【０１２９】
また、上記したように、親水性の酸性基と疎水性のポリイミド樹脂の主鎖とが良好に分離されるようになる。すなわち、親水性領域と疎水性領域とが良好に分離されるようになる。その結果、親水性領域で発生したプロトンは、ポリイミド樹脂中に偏在する親水性領域を伝って良好に移動するようになるため、炭素数が６以下の比較的短鎖の酸アルキルチオ基を有するポリイミド樹脂と比較して、プロトン伝導度が向上する。
【０１３０】
実施形態４に係るポリイミド樹脂においては、酸アルキルチオ基が、酸パーフルオロアルキルチオ基であることも好ましい。
【０１３１】
このように構成することにより、親水性の酸性基と疎水性のポリイミド樹脂の主鎖との間には、高い疎水性を有する酸パーフルオロアルキルチオ基が存在することになるため、親水性の酸性基と疎水性のポリイミド樹脂の主鎖とが良好に分離されるようになる。その結果、疎水性のポリイミド樹脂の主鎖に存在するイミド結合が親水性の酸性基からの水分子による攻撃をより受け難くなるため、パーフルオロ化されていない酸アルキルチオ基を有するポリイミド樹脂と比較して、耐加水分解性がさらに向上する。
【０１３２】
また、上記したように、親水性の酸性基と疎水性のポリイミド樹脂の主鎖とが良好に分離されるようになる。すなわち、親水性領域と疎水性領域とが良好に分離されるようになる。その結果、親水性領域で発生したプロトンは、ポリイミド樹脂中に偏在する親水性領域を伝って良好に移動するようになる。また、パーフルオロアルキルチオ基はアルキルチオ基と比較して高い電子吸引性を有している、その結果、酸性基における酸性度が高まり、酸性基からプロトンが放出され易くなる。これらのため、パーフルオロ化されていない酸アルキルチオ基を有するポリイミド樹脂と比較して、プロトン伝導度が向上する。
【０１３３】
上記した一般式（７）におけるＡｒ１としては、実施形態１〜３の場合と同様に、上記した一般式（１）におけるＡｒ１と同様の置換基を好ましく用いることができる。
【０１３４】
上記した一般式（７）におけるＡｒ５としては、例えば、以下に示す置換基を好ましく用いることができる。
【０１３５】
（Ａｒ５）
【化２１】
0005499276.tif 000022
【０１３６】
なお、Ａｒ１及びＡｒ５で示されるそれぞれの化学構造はすべて同じである必要はなく、複数の置換基が混在した共重合体または混合物であってもよい。
【０１３７】
酸アルキルチオ基を含むジアミノ化合物としては、例えば、以下に示す化合物を好ましく用いることができる。
【０１３８】
（酸アルキルチオ基を含むジアミノ化合物）
【化２２】
0005499276.tif 000023
【０１３９】
（電解質膜）
実施形態４に係る電解質膜は、実施形態４に係るポリイミド樹脂を公知の方法で製膜することによって製造することができる。実施形態１に係る電解質膜の場合と同様である。
【実施例】
【０１４０】
（実施例１）
〔モノマー合成１：３，３’−ビス(スルホデシルオキシ)ベンジジンの合成〕
３００ｍＬのナス型フラスコに無水アセトニトリル１５０ｍＬ、１，１０−ジブロモデカン５０ｇ及び炭酸カリウム１０ｇを加え、加熱還流しながら攪拌した。そこに、４，４’−ビス（アセトアミド）−３，３’−ジヒドロキシビフェニルを６時間おきに０．５gずつ合計４．０ｇ加え、１２時間加熱還流しながら撹拌した。反応混合物をクロロホルムに注いだ後、純水で３回洗浄した。有機層を濃縮し、ヘキサン中に沈殿させ黄色粉末の４，４’−ビス（アセトアミド）−３，３’−ビス（１０−ブロモデシルオキシ）ビフェニルを得た。
【０１４１】
１００ｍＬのナス型フラスコに無水１，１，２，２−テトラクロロエタン５０ｍＬ、４，４’−ビス（アセトアミド）−３，３’−ビス（１０−ブロモデシルオキシ）ビフェニル２．０ｇ、臭化テトラブチルアンモニウム０．２ｇ及び飽和亜硫酸ナトリウム水溶液４０ｍＬを加えた。この混合物を４日間加熱還流しながら撹拌した。反応混合液に濃塩酸を加えて酸性にした後、クロロホルムを用いて有機成分を抽出した。クロロホルム層を純水で３回洗浄し、蒸発乾固することにより４，４’−ビス（アセトアミド）−３，３’−ビス（１０−スルホデシルオキシ）ビフェニルを得た。
【０１４２】
２０ｍＬのナス型フラスコに４，４’−ビス（アセトアミド）−３，３’−ビス（１０−スルホデシルオキシ）ビフェニル２ｇ、濃塩酸６ｍＬ、メタノール５０ｍＬ及び純水２０ｍＬを加え、１２時間加熱還流しながら攪拌した。反応終了後、混合物を加熱乾固した。得られた薄黄色粉末を、メタノール/水及びメタノール/クロロホルムを用いて再結晶精製させることにより、白色結晶の３，３’−ビス(スルホデシルオキシ)ベンジジンを得た。
【０１４３】
〔ポリイミド樹脂の製造〕
シール付の水銀温度計、窒素導入口及び還流管を付した１００ｍＬの四口フラスコに、１．３１４ｇ（２．０ｍｍｏｌ）の３，３’−ビス(スルホデシルオキシ)ベンジジンと、０．３８ｍＬ（３ｍｍｏｌ）のトリエチルアミンと、７．５ｍＬのｍ−クレゾール（関東化学社製）とを加えて、窒素気流下１４０℃で１０分間加熱した。この混合物を激しく撹拌して、透明均一溶液を得た（溶解工程）。
【０１４４】
この混合液に０．５３６ｇ（２．００ｍｍｏｌ）のナフタレン−１，８：４，５−四カルボン酸二無水物と、１．０００ｇ（８．１８ｍｍｏｌ）の安息香酸と、１５ｍＬのｍ−クレゾールとを加えた。反応溶液は赤褐色となった。その後、窒素気流下１７５℃で撹拌しながら１５時間加熱した。反応溶液は粘稠となった（重合工程）。
【０１４５】
次いで、窒素気流下１９５℃で５時間加熱した。加熱を止めて６０℃にまで冷却した。赤褐色で、粘稠なポリイミド重合体の溶液が得られた（改質工程）。
【０１４６】
〔電解質膜の製造〕
得られたポリイミド重合体溶液を、キャスト法にて製膜した。キャスト法はガラス板上に製造した共重合体溶液をそのまま流した後に、６０℃で一日自然乾燥を行い製膜した。その後、８０℃で１２時間常圧乾燥を行った後に、さらに８０℃で１２時間減圧乾燥を行った。
【０１４７】
そして、得られた膜を１Ｎ硝酸エタノール溶液４００ｍＬ中に浸漬し１２時間撹拌した（酸処理工程）。この酸処理工程をさらに２回繰り返した。その後、エタノールで洗浄した。その後、６０℃で１２時間減圧乾燥を行い試験試料とした。
【０１４８】
（実施例２）
３，３’−ビス(スルホデシルオキシ)ベンジジンに代えて、３，３’−ビス(スルホテトラフルオロエチルオキシ)ベンジジンを用いたこと以外は実施例１の方法に従い、試験試料を得た。
【０１４９】
（実施例３）
３，３’−ビス(スルホデシルオキシ)ベンジジンに代えて、３，３’−ビス(スルホメチル)ベンジジンを用いたこと以外は実施例１の方法に従い、試験試料を得た。
【０１５０】
（実施例４）
３，３’−ビス(スルホデシルオキシ)ベンジジンに代えて、３，３’−ビス(スルホエチルチオ)ベンジジンを用いたこと以外は実施例１の方法に従い、試験試料を得た。
【０１５１】
（比較例１）
３，３’−ビス(スルホデシルオキシ)ベンジジンに代えて、３，３’−ビス(スルホプロピルオキシ)ベンジジンを用いたこと以外は実施例１の方法に従い、試験試料を得た。
【０１５２】
（耐酸化性）
実施例１〜４及び比較例１に係る各試験試料を、フェントン試薬（２ｐｐｍの硫酸鉄を含有する３％過酸化水素水溶液）中、８０℃で加熱した。各試験試料の外観を経時的に観察した。試料の膜が溶解を始めた時間と完全に溶解した時間とを記録した。
【０１５３】
（耐加水分解性）
実施例１〜４及び比較例１に係る各試験試料を高温高湿度（１４０℃、湿度１００％）雰囲気に２４時間さらした。試験後、各試験試料の外観を観察した。
【０１５４】
（プロトン伝導度）
実施例１〜４及び比較例１に係る各試験試料を、５×４０ｍｍの大きさに切り取り、４端子法により交流インピーダンスを測定した。測定は、８０℃又は１００℃、相対湿度６５％、電流値として０．００５ｍＡの定電流、掃引周波数として１０〜２００００Ｈｚの条件で行った。得られたインピーダンス、膜端子間距離（１０ｍｍ）及び膜厚（５０μｍ）からプロトン伝導度を算出した。
【０１５５】
（結果）
実施例１〜４及び比較例１に係る各試験試料についての評価結果を表１に示す。
【０１５６】
【表１】
0005499276.tif 000024
【０１５７】
表１からも明らかなように、実施例１〜４に係る各試験試料は、比較例１に係る試験試料と比較して、高い耐酸化性、高い耐加水分解性及び高いプロトン伝導度を有することが明らかになった。